(57)【要約】【課題】光透過性導電層を有する光透過性導電性フィルムにおいて、光透過性導電層と他の層との密着性を向上させつつ、光透過性導電性フィルムの抵抗値を好ましい範囲内にする。【解決手段】（Ａ）光透過性支持層、（Ｂ）窒素含有官能基を有するシランカップリング剤を含むアンダーコート層及び（Ｃ）前記アンダーコート層（Ｂ）に隣接する光透過性導電層を含有する光透過性導電性フィルムであって、前記光透過性導電層（Ｃ）が、前記光透過性支持層（Ａ）の少なくとも一方の面に、少なくとも前記アンダーコート層（Ｂ）を介して配置されており、前記アンダーコート層（Ｂ）において、シランカップリング剤が粒子状に点在していることを特徴とする、光透過性導電性フィルム。【選択図】図１
2013139099.tif 000002
【特許請求の範囲】
【請求項１】
（Ａ）光透過性支持層、
（Ｂ）窒素含有官能基を有するシランカップリング剤を含むアンダーコート層及び
（Ｃ）前記アンダーコート層（Ｂ）に隣接する光透過性導電層
を含有する光透過性導電性フィルムであって、
前記光透過性導電層（Ｃ）が、前記光透過性支持層（Ａ）の少なくとも一方の面に、少なくとも前記アンダーコート層（Ｂ）を介して配置されており、
前記アンダーコート層（Ｂ）において、シランカップリング剤が粒子状に点在している
ことを特徴とする、光透過性導電性フィルム。
【請求項２】
前記アンダーコート層（Ｂ）において、シランカップリング剤の粒子が点在し、当該粒子の平均粒子高さが１〜２０ｎｍである、請求項１に記載の光透過性導電性フィルム。
【請求項３】
前記平均粒子高さは、前記アンダーコート層（Ｂ）表面の１０×１０μｍ四方のＡＦＭ像において視認可能な無作為に選ばれた１０個の粒子から、長軸方向断面の最大粒子高さの数値について上位から２個及び下位から２個の粒子を除いて得られた６個の粒子の長軸方向断面の最大粒子高さの平均値である、請求項２に記載の光透過性導電性フィルム。
【請求項４】
前記シランカップリング剤が、イソシアネート系シランカップリング剤である、請求項１〜３のいずれかに記載の光透過性導電性フィルム。
【請求項５】
少なくとも一方の前記アンダーコート層（Ｂ）が、前記光透過性支持層（Ａ）に隣接して配置されている、請求項１〜４のいずれかに記載の光透過性導電性フィルム。
【請求項６】
さらに、
（Ｄ）ハードコート層を含み、かつ
少なくとも一方の前記アンダーコート層（Ｂ）が、少なくとも前記ハードコート層（Ｄ）を介して前記光透過性支持層（Ａ）の少なくとも一方の面に配置されている、請求項１〜４のいずれかに記載の光透過性導電性フィルム。
【請求項７】
少なくとも一方の前記アンダーコート層（Ｂ）が、前記ハードコート層（Ｄ）に隣接して配置されている、請求項６に記載の光透過性導電性フィルム。
【請求項８】
請求項１〜７のいずれかに記載の光透過性導電性フィルムを含む、静電容量型タッチパネル。
【発明の詳細な説明】
【技術分野】
【０００１】
本発明は、光透過性導電性フィルム及びそれを有する静電容量型タッチパネルに関する。
【背景技術】
【０００２】
タッチパネルに搭載される光透過性導電性フィルムとして、ＰＥＴ等からなる光透過性支持層（基材とも呼ばれる）に、直接又は他の層を介して酸化インジウムスズ（ＩＴＯ）等からなる光透過性導電層を積層した光透過性導電性フィルムが数多く使用されている。例えば、光透過性支持層に保護のためハードコート層を積層し、その上に光透過性導電層を積層した光透過性導電性フィルム等が使用されている。
【０００３】
光透過性支持層やハードコート層等の上に直接、光透過性導電層を積層すると、当該二層間の密着性が悪く、良好な光透過性導電性フィルムが得られないことが知られていた。そこで、アンダーコート層を当該二層間に配置することにより、当該二層を互いにより強く密着させる技術が知られている（特許文献１〜３）。
【先行技術文献】
【特許文献】
【０００４】
【特許文献１】特開２００３−１１５２２０号公報
【特許文献２】特開２０１０−５８１７号公報
【特許文献３】特開２０１１−２３８５６７号公報
【発明の概要】
【発明が解決しようとする課題】
【０００５】
しかし、本発明者らが独自に検討したところによれば、光透過性導電層と他の層との密着性を向上させる目的でアンダーコート層を当該二層間に設けると、光透過性導電性フィルムとしての抵抗値が上昇してしまうことが分かった。かかる独自の知見に基づいて本発明者らは、上記密着性を向上させつつ、光透過性導電性フィルムの抵抗値を好ましい範囲内にするという課題を新たに見出した。
【課題を解決するための手段】
【０００６】
本発明者らは、上記課題を解決するべく鋭意検討を重ね、アンダーコート層を構成する成分を、従来のものよりも遙かに少ない分量だけ配置させることにより、上記課題を解決できることを新たに見出した。本発明は、この新たな知見に基づいてさらに種々の検討を重ねることにより完成されたものであり、次に掲げるものである。
項１
（Ａ）光透過性支持層、
（Ｂ）窒素含有官能基を有するシランカップリング剤を含むアンダーコート層及び
（Ｃ）前記アンダーコート層（Ｂ）に隣接する光透過性導電層
を含有する光透過性導電性フィルムであって、
前記光透過性導電層（Ｃ）が、前記光透過性支持層（Ａ）の少なくとも一方の面に、少なくとも前記アンダーコート層（Ｂ）を介して配置されており、
前記アンダーコート層（Ｂ）において、前記シランカップリング剤が粒子状に点在している
ことを特徴とする、光透過性導電性フィルム。
項２
前記アンダーコート層（Ｂ）において、シランカップリング剤の粒子が点在し、当該粒子の平均粒子高さが１〜２０ｎｍである、項２に記載の光透過性導電性フィルム。
項３
前記平均粒子高さは、前記アンダーコート層（Ｂ）表面の１０×１０μｍ四方のＡＦＭ像において視認可能な無作為に選ばれた１０個の粒子から、長軸方向断面の最大粒子高さの数値について上位２個及び下位２個の粒子を除いて得られた６個の粒子の長軸方向断面の最大粒子高さの平均値である、項１に記載の光透過性導電性フィルム。
項４
前記シランカップリング剤が、イソシアネート系シランカップリング剤である、項１〜３のいずれかに記載の光透過性導電性フィルム。
項５
少なくとも一方の前記アンダーコート層（Ｂ）が、前記光透過性支持層（Ａ）に隣接して配置されている、項１〜４のいずれかに記載の光透過性導電性フィルム。
項６
さらに、
（Ｄ）ハードコート層を含み、かつ
少なくとも一方の前記アンダーコート層（Ｂ）が、少なくとも前記ハードコート層（Ｄ）を介して前記光透過性支持層（Ａ）の少なくとも一方の面に配置されている、項１〜４のいずれかに記載の光透過性導電性フィルム。
項７
少なくとも一方の前記アンダーコート層（Ｂ）が、前記ハードコート層（Ｄ）に隣接して配置されている、項６に記載の光透過性導電性フィルム。
項８
項１〜７のいずれかに記載の光透過性導電性フィルムを含む、静電容量型タッチパネル。
項９
（Ａ）光透過性支持層、
（Ｂ）窒素含有官能基を有するシランカップリング剤を含むアンダーコート層及び
（Ｃ）前記アンダーコート層（Ｂ）に隣接する光透過性導電層
を含有する光透過性導電性フィルムであって、
前記光透過性導電層（Ｃ）が、前記光透過性支持層（Ａ）の少なくとも一方の面に、少なくとも前記アンダーコート層（Ｂ）を介して配置されており、
前記アンダーコート層（Ｂ）において、前記シランカップリング剤が粒子状に点在している
ことを特徴とする、光透過性導電性フィルムの製造方法であって、
前記アンダーコート層（Ｂ）を、前記シランカップリング剤が粒子状に点在するように配置する工程を含む方法。
【発明の効果】
【０００７】
本発明によれば、光透過性導電層とその他の層の間の密着性が向上し、さらに好ましい抵抗値を有する光透過性導電性フィルムを提供できる。
【図面の簡単な説明】
【０００８】
【図１】光透過性支持層（Ａ）の片面に、アンダーコート層（Ｂ）及び光透過性導電層（Ｃ）がこの順で配置されている、本発明の光透過性導電性フィルムを示す断面図である。
【図２】光透過性支持層（Ａ）の両面に、アンダーコート層（Ｂ）及び光透過性導電層（Ｃ）がそれぞれこの順で配置されている、本発明の光透過性導電性フィルムを示す断面図である。
【図３】光透過性支持層（Ａ）の片面にハードコート層（Ｄ）、アンダーコート層（Ｂ）及び光透過性導電層（Ｃ）がこの順で配置されている、本発明の光透過性導電性フィルムを示す断面図である。
【図４】光透過性支持層（Ａ）の両面にハードコート層（Ｄ）、アンダーコート層（Ｂ）及び光透過性導電層（Ｃ）がそれぞれこの順で配置されている、本発明の光透過性導電性フィルムを示す断面図である。
【図５】実施例１でそれぞれ基材上に積層したアンダーコート層の表面をＡＦＭで解析した結果を示す、図面に代わる写真である。
【図６】実施例１でそれぞれ基材上に積層したアンダーコート層の表面を断面解析した結果を示す、図面に代わる写真である。
【符号の説明】
【０００９】
１        光透過性導電性フィルム
１１      光透過性導電層（Ｃ）
１２      アンダーコート層（Ｂ）
１２１    アンダーコート層（Ｂ）のうち、アンダーコート層（Ｂ）の成分が存在する部分
１２２    アンダーコート層（Ｂ）のうち、アンダーコート層（Ｂ）の成分が存在しない部分
１３      光透過性支持層（Ａ）
１４      ハードコート層（Ｄ）
【発明を実施するための形態】
【００１０】
１．  光透過性導電性フィルム
本発明の光透過性導電性フィルムは、
（Ａ）光透過性支持層、
（Ｂ）窒素含有官能基を有するシランカップリング剤を含むアンダーコート層及び
（Ｃ）前記アンダーコート層（Ｂ）に隣接する光透過性導電層
を含有する光透過性導電性フィルムであって、
前記光透過性導電層（Ｃ）が、前記光透過性支持層（Ａ）の少なくとも一方の面に、少なくとも前記アンダーコート層（Ｂ）を介して配置されており、
前記アンダーコート層（Ｂ）において、前記シランカップリング剤が粒子状に点在している
ことを特徴とする、光透過性導電性フィルムである。
【００１１】
本発明において「光透過性」とは、光を透過させる性質を有する（ｔｒａｎｓｌｕｃｅｎｔ）ことを意味する。「光透過性」には、透明（ｔｒａｎｓｐａｒｅｎｔ）が含まれる。「光透過性」とは、例えば、全光線透過率が８０％以上、好ましくは８５％以上、より好ましくは８７％以上である性質をいう。
【００１２】
本明細書において、光透過性支持層（Ａ）の一方の面に配置される複数の層のうち二つの層の相対的な位置関係について言及する場合、光透過性支持層（Ａ）を基準にして、光透過性支持層（Ａ）からの距離が大きい一方の層を「上層」又は「上方に位置する」等といい、光透過性支持層（Ａ）からの距離が小さい他方の層を「下層」又は「下方に位置する」等ということがある。
【００１３】
図１に、本発明の光透過性導電性フィルムの一態様を示す。この態様では、光透過性支持層（Ａ）の一方の面に直接、アンダーコート層（Ｂ）及び光透過性導電層（Ｃ）がこの順で配置されている。このような光透過性導電性フィルムのことを、「光透過性片面導電性フィルム」ということがある。
【００１４】
図２に、本発明の光透過性導電性フィルムの別の態様を示す。この態様では、光透過性支持層（Ａ）の両方の面に直接、アンダーコート層（Ｂ）及び光透過性導電層（Ｃ）がそれぞれこの順で配置されている。このような光透過性導電性フィルムのことを、「光透過性両面導電性フィルム」ということがある。
【００１５】
１．１  光透過性支持層（Ａ）
本発明において光透過性支持層とは、光透過性導電層を含有する光透過性導電性フィルムにおいて、光透過性導電層を含む層を支持する役割を果たすものをいう。光透過性支持層（Ａ）としては、特に限定されないが、例えば、タッチパネル用光透過性導電性フィルムにおいて、光透過性支持層として通常用いられるものを用いることができる。
【００１６】
光透過性支持層（Ａ）の素材は、特に限定されないが、例えば、ガラス、及び各種の有機高分子等を挙げることができる。有機高分子としては、特に限定されないが、例えば、ポリエステル系樹脂、アセテート系樹脂、ポリエーテル系樹脂、ポリカーボネート系樹脂、ポリアクリル系樹脂、ポリメタクリル系樹脂、ポリスチレン系樹脂、ポリオレフィン系樹脂、ポリイミド系樹脂、ポリアミド系樹脂、ポリ塩化ビニル系樹脂、ポリアセタール系樹脂、ポリ塩化ビニリデン系樹脂、及びポリフェニレンサルファイド系樹脂等が挙げられる。ポリエステル系樹脂としては、特に限定されないが、例えば、ポリエチレンテレフタレート（ＰＥＴ）、及びポリエチレンナフタレート（ＰＥＮ）等が挙げられる。光透過性支持層（Ａ）の素材は、ポリエステル系樹脂が好ましく、特にＰＥＴが好ましい。光透過性支持層（Ａ）は、これらのうちいずれか単独からなるものであってもよいし、複数種からなるものであってもあってもよい。
【００１７】
光透過性支持層（Ａ）の厚さは、特に限定されないが、例えば、２〜３００μｍの範囲が挙げられる。
【００１８】
１．２  アンダーコート層（Ｂ）
アンダーコート層（Ｂ）は、光透過性支持層（Ａ）の一方の面上に、直接又は一以上の他の層を介して配置されている。
【００１９】
本発明においてアンダーコート層とは、光透過性導電性フィルムを断面方向（例えば、図１の場合、矢印で示す方向）からみて、アンダーコート層（Ｂ）を構成する成分が存在している全ての領域（例えば、図１の場合、符号１２で示される領域）をそれぞれフィルム横方向にフィルム外縁までそのまま延長した領域の総和であると定義する。図１に、アンダーコート層（Ｂ）の例を示す。図１においては、アンダーコート層を構成する成分が存在している部分１２１のみならず、光透過性導電層（Ｃ）の成分が存在している部分１２２もアンダーコート層（Ｂ）に含まれる。
【００２０】
アンダーコート層（Ｂ）は、窒素含有官能基を有するシランカップリング剤（以下、「窒素含有官能基含有シランカップリング剤」ということがある。）を含む。アンダーコート層（Ｂ）に含まれるシランカップリング剤には、シランカップリング剤が加水分解により重合した反応物も含まれる。
【００２１】
窒素含有官能基含有シランカップリング剤としては、特に限定されないが、例えば、光透過性導電フィルムにおいてアンダーコート層として通常用いられるものを用いることができる。
【００２２】
窒素含有官能基含有シランカップリング剤としては、特に限定されないが、例えば、イソシアネート系シランカップリング剤、アミン（アミノ）系シランカップリング剤等が挙げられる。これらを単独で用いてもよいし、二種以上を組み合わせて用いてもよい。
【００２３】
イソシアネート系シランカップリング剤としては、特に限定されないが、例えば、下記一般式（１）で示されるものが挙げられる。
【００２４】
【化１】
2013139099.tif 000003
【００２５】
一般式（１）において、Ｒ１及びＲ２は、同一又は異なって、置換若しくは非置換一価炭化水素基である。この場合、Ｒ１及びＲ２の炭素数は１〜１２が好ましく、１〜６がより好ましい。この場合、一価炭化水素基としては、特に限定されないが、例えば、メチル基、エチル基、プロピル基、ブチル基及びヘキシル基等のアルキル基；シクロヘキシル基等のシクロアルキル基；ビニル基及びアリル基等のアルケニル基；フェニル基及びトリル基等のアリール基；並びにこれらの基の水素原子の一部又は全部をハロゲン原子及び／又はシアノ基等で置換したクロロメチル基；トリフルオロプロピル基；並びにシアノエチル基等が挙げられる。
【００２６】
あるいは、一般式（１）において、Ｒ１及びＲ２は、同一又は異なって、メトキシメチル基、エトキシメチル基及びメトキシエチル基等の炭素数１〜１０のアルコキシで置換された炭素数１〜１０のアルキル基；又はフェニルエチル基等の炭素数７〜２０のアルコキシで置換されたアラルキル基等である。
【００２７】
一般式（１）において、ＯＲ２は加水分解性基であり、特に限定されないが、例えば、炭素数１〜１０のアルコキシ基、炭素数２〜１０のアルケニルオキシ基、炭素数６〜１６のアリーロキシ基、炭素数１〜１０のアルコキシで置換された炭素数１〜１０のアルコキシ基及び炭素数７〜１７のアラルキルオキシ基等である。
【００２８】
一般式（１）において、Ｒ３は炭素数１〜１０の二価炭化水素基又は硫黄置換二価炭化水素基である。Ｒ３としては、特に限定されないが、例えば、メチレン基、エチレン基及びプロピレン基等のアルキレン基；並びにフェニレン基等のアリーレン基等が挙げられる。
【００２９】
一般式（１）において、ａは０、１又は２である。
【００３０】
具体的なイソシアネート系シランカップリング剤としては、特に限定されないが、例えば、下記一般式（２）〜（１０）で示されるもの等が挙げられる。
【００３１】
【化２】
2013139099.tif 000004
【００３２】
【化３】
2013139099.tif 000005
【００３３】
【化４】
2013139099.tif 000006
【００３４】
【化５】
2013139099.tif 000007
【００３５】
【化６】
2013139099.tif 000008
【００３６】
【化７】
2013139099.tif 000009
【００３７】
【化８】
2013139099.tif 000010
【００３８】
【化９】
2013139099.tif 000011
【００３９】
【化１０】
2013139099.tif 000012
【００４０】
具体的なイソシアネート系シランカップリング剤としては、さらに、上記一般式（２）〜（１０）で示されるものの加水分解縮合物が挙げられる。
【００４１】
具体的なイソシアネート系シランカップリング剤としては、さらに、上記一般式（２）〜（１０）で示されるものと、下記一般式（１１）で示されるもの及び下記一般式（１２）で示されるものからなる群より選択される少なくとも1種との加水分解縮合物が挙げられる。なお、下記一般式（１１）及び（１２）において、Ｒ１及びＲ２は、上記で説明した通りである。
【００４２】
【化１１】
2013139099.tif 000013
【００４３】
【化１２】
2013139099.tif 000014
【００４４】
これらのイソシアネート系シランカップリング剤は、１種単独で使用してもよく、又は２種以上を組み合わせて使用してもよい。
【００４５】
アミン系シランカップリング剤としては、特に限定されないが、例えば、Ｎ − （ ２ − アミノエチル） ３ − アミノプロピルメチルジメトキシシラン、Ｎ − ２ （ アミノエチル） ３ − アミノプロピルメチルジエトキシシラン、Ｎ− （ ２ − アミノエチル） ３ − アミノプロピルトリメトキシシラン等が挙げられる。
【００４６】
これらのアミン系シランカップリング剤は、１種単独で使用してもよく、又は２種以上を組み合わせて使用してもよい。
【００４７】
アンダーコート層（Ｂ）は、窒素含有官能基含有シランカップリング剤に加えて、他の成分をさらに含んでもよい。
【００４８】
アンダーコート層（Ｂ）において、窒素含有官能基含有シランカップリング剤の少なくとも一部、５０％以上、６０％以上、７０％以上、８０％以上、９０％以上又は９５％以上は粒子状に点在している。左記の数値範囲群においては、後述のものが先述のものよりも好ましい。本発明において、「点在している」とは、二以上の粒子が互いに離間して存在していることを意味する。
【００４９】
好ましい実施態様においては、アンダーコート層（Ｂ）において、窒素含有官能基含有シランカップリング剤の少なくとも一部、５０％以上、６０％以上、７０％以上、８０％以上、９０％以上又は９５％以上（左記の数値範囲群においては、後述のものが先述のものよりも好ましい。）は長軸方向断面の平均粒子高さ１〜３０ｎｍ、好ましくは１〜２０ｎｍ、より好ましくは１〜１０ｎｍの粒子状に点在している。
【００５０】
本発明において窒素含有官能基含有シランカップリング剤からなる粒子の長軸方向断面の平均粒子高さは、アンダーコート層（Ｂ）表面の１０×１０μｍ四方のＡＦＭ像において視認可能な無作為に選ばれた１０個の粒子から、フィルム主面に対して垂直な方向で観察した場合の当該粒子の長軸方向断面の最大粒子高さの数値について上位２個及び下位２個の粒子を除いて得られた６個の粒子の長軸方向断面の最大粒子高さの平均値を意味する。ＡＦＭ測定は、次の条件で行う。
ＡＦＭ（島津製作所社製、ＳＰＭ−９７００、又はその同等品）
カンチレバー（ＮＣＨＲ−１０  バネ定数  ４２Ｎ／ｍ）
ダイナミックモード
スキャン範囲１０μｍ×１０μｍ
画素数は特に限定されないが、例えば２５６×２５６、又は５１２×５１２であってもよい。
【００５１】
長軸方向断面の平均粒子高さは、より詳細には次のようにして測定する。ＡＦＭ観察後、ＸＹ方向に平滑化した画像を用いる。まず、１０×１０μｍ四方を表示した観察像において視認可能な１０個の粒子を無作為に選択する。これら粒子についてそれぞれ断面解析を次の通り行う。断面解析は、フィルム主面に対して垂直な方向で観察した場合の粒子の長軸方向の断面について行う。なお、球形の粒子の場合は任意の方向の断面について行う。断面解析を行う断面の観察像（解析断面像）は、断面の横方向長さが、粒子の長軸方向長さの３倍以上となるように設定する。さらに、解析対象の粒子を解析断面像の中央付近に配置した上で断面解析を行い、粒子の最大高さ、及び粒子が存在しないと認められる領域の平均高さを求める。このようにして求めた粒子の最大高さから、粒子が存在しないと認められる領域の平均高さを引いた値を、長軸方向断面の最大粒子高さとする。
【００５２】
アンダーコート層（Ｂ）は、光透過性導電性フィルム全体の光学特性に影響を与えないように配置されている。アンダーコート層（Ｂ）がこのように配置されていると、抵抗値の低い光透過性導電性フィルムが得られる。
【００５３】
アンダーコート層（Ｂ）を配置させる方法としては、窒素含有官能基含有シランカップリング剤が粒子状に点在しているように配置させることができる方法であればよく、特に限定されない。アンダーコート層（Ｂ）を配置させる方法は、アンダーコート層（Ｂ）の種類に応じて適宜選択することができる。アンダーコート層（Ｂ）を配置させる方法としては、例えば、アンダーコート層（Ｂ）の成分を塗布する方法、バーコート法、ナイフコート法、ロールコート法、ブレードコート法、ダイコート法、グラビアコート法及びカーテンコート法等が挙げられる。
【００５４】
アンダーコート層（Ｂ）の成分を塗布する方法においては、特に限定されないが、アンダーコート層（Ｂ）の成分を溶媒に溶解させてから塗布してもよい。溶媒としては、特に限定されないが、アンダーコート層（Ｂ）の成分の種類や塗布の方法等に応じて適宜選択することができる。
【００５５】
アンダーコート層（Ｂ）の成分を塗布する場合に使用する溶媒としては、特に限定されないが、例えば、ＩＰＡ、トルエン、ＭＥＫ、ＭＩＢＫ、エタノール、メタノール、キシレン及びヘキサン等を用いることができる。アンダーコート層（Ｂ）の成分を塗布する場合に使用する溶媒としては、ＩＰＡが好ましい。
【００５６】
バーコーターを用いて塗布する方法において使用するバーコーターとしては、窒素含有官能基含有シランカップリング剤が粒子状に点在しているように配置させることができる方法であればよく、特に限定されない。バーコーターは、アンダーコート層（Ｂ）の成分の種類に応じて適宜選択することができる。バーコーターとしては、１〜１２番手、好ましくは３〜８番手、より好ましくは５〜６番手のものを使用できる。
【００５７】
バーコーターを用いて溶媒に溶解させたアンダーコート層（Ｂ）の成分を塗布する方法において、アンダーコート層（Ｂ）の成分の溶媒中における濃度は、例えば、０．１〜５０重量％、好ましくは１〜３０重量％、より好ましくは３〜１０重量％である。
【００５８】
本発明の光透過性導電性フィルムにおいては、光透過性導電層（Ｃ）が、アンダーコート層（Ｂ）に隣接して配置されている。特に限定されないが、アンダーコート層（Ｂ）を配置させた後、光透過性導電層（Ｃ）をその上に配置させる前に、アンダーコート層（Ｂ）に対してコロナ処理を行ってもよい。
【００５９】
１．３  光透過性導電層（Ｃ）
光透過性導電層（Ｃ）は、光透過性支持層（Ａ）の一方の面に、直接又は一以上の他の層を介して配置されている。
【００６０】
本発明において光透過性導電層とは、電気を導通しかつ可視光を透過する役割を果たすものをいう。光透過性導電層（Ｃ）としては、特に限定されないが、例えば、タッチパネル用光透過性導電性フィルムにおいて光透過性導電層として通常用いられるものを用いることができる。
【００６１】
光透過性導電層（Ｃ）の素材は、特に限定されないが、例えば、酸化インジウム、酸化亜鉛、酸化錫、及び酸化チタン等が挙げられる。光透過性導電層（Ｃ）は、これらのうちいずれか単独からなるものであってもよいし、複数種からなるものであってもあってもよい。光透過性導電層（Ｃ）としては、透明性と導電性を両立する点でスズをドープした酸化インジウムを含む光透過性導電層が好ましく、スズをドープした酸化インジウムからなる光透過性導電層がより好ましい。
【００６２】
光透過性導電層（Ｃ）の素材としてスズをドープした酸化インジウムとしては、酸化インジウム（ＩＩＩ）（Ｉｎ２Ｏ３）と酸化スズ（ＩＶ）（ＳｎＯ２）を用いて得られた無機化合物であるスズドープ酸化インジウム（ｔｉｎ−ｄｏｐｅｄｉｎｄｉｕｍ ｏｘｉｄｅ；ＩＴＯ）が好ましい。この場合、ＳｎＯ２の添加量としては、特に限定されないが、例えば、１〜１５重量％、好ましくは２〜１０重量％、より好ましくは３〜８重量％等が挙げられる。
【００６３】
光透過性導電層（Ｃ）は、特に限定されないが、結晶体若しくは非晶質体、又はそれらの混合体であってもよい。
【００６４】
光透過性導電層（Ｃ）の厚さは、１０〜３００ｎｍ、好ましくは１０〜１５０ｎｍ、より好ましくは１５〜５０ｎｍである。
【００６５】
光透過性導電層（Ｃ）を配置する方法は、湿式及び乾式のいずれであってもよい。
【００６６】
光透過性導電層（Ｃ）を配置する方法として、例えば、スパッタリング法、真空蒸着法、イオンプレーティング法、ＣＶＤ法、及びパルスレーザーデポジション法等が挙げられる。
【００６７】
１．４  ハードコート層（Ｄ）
本発明の光透過性導電性フィルムは、光透過性支持層（Ａ）の光透過性導電層（Ｃ）が配置されている側の面に、直接又は一以上の他の層を介してハードコート層（Ｄ）が配置されていてもよい。ハードコート層（Ｄ）は、好ましくは光透過性支持層（Ａ）の光透過性導電層（Ｃ）が配置されている側の面に、直接配置されている。
【００６８】
アンダーコート層（Ｂ）はハードコート層（Ｄ）の面に直接、又は他の層を介して配置されている。アンダーコート層（Ｂ）は、好ましくはハードコート層（Ｄ）の面に直接配置されている。
【００６９】
ハードコート層（Ｄ）は、一層が配置されていてもよい。あるいは二層以上が互いに隣接して、または他の層を介して互いに離間して配置されていてもよい。
【００７０】
ハードコート層（Ｄ）は、二層以上が互いに隣接して配置されている場合、上方に位置するハードコートに比較して下方に位置するハードコートがより高い屈折率を有していてもよい。このような構成を採ることにより、屈折率の異なる二層間に光学干渉作用が生じ、これにより光透過性導電性フィルムの透過率が向上するので好ましい。
【００７１】
図３に、本発明の光透過性導電性フィルムの一態様を示す。この態様では、光透過性支持層（Ａ）の一方の面に直接、ハードコート層（Ｄ）が配置されており、アンダーコート層（Ｂ）が直接、ハードコート層（Ｄ）の上に配置されており、さらに光透過性導電層（Ｃ）が直接、アンダーコート層（Ｂ）の上に配置されている。
【００７２】
図４に、本発明の光透過性導電性フィルムの一態様を示す。この態様では、光透過性支持層（Ａ）の両方の面にそれぞれ、直接、ハードコート層（Ｄ）が配置されており、アンダーコート層（Ｂ）が直接、ハードコート層（Ｄ）の上に配置されており、さらに光透過性導電層（Ｃ）が直接、アンダーコート層（Ｂ）の上に配置されている。
【００７３】
本発明においてハードコート層とは、プラスチック表面の傷つきを防止する役割を果たすものをいう。ハードコート層（Ｄ）としては、特に限定されないが、例えば、タッチパネル用光透過性導電性フィルムにおいてハードコート層として通常用いられるものを用いることができる。
【００７４】
ハードコート層（Ｄ）の素材は、特に限定されないが、例えば、アクリル系樹脂、シリコーン系樹脂、ウレタン系樹脂、メラミン系樹脂、アルキド系樹脂、シリカ、ジルコニア、チタニア、アルミナなどのコロイド粒子等が挙げられる。ハードコート層（Ｄ）は、これらのうちいずれか単独からなるものであってもよいし、複数種からなるものであってもあってもよい。ジルコニア粒子を分散したアクリル樹脂がより好ましい。
【００７５】
ハードコート層（Ｄ）の一層あたりの厚さは、特に限定されないが、例えば０．１〜１０μｍ、１〜７μｍ、及び２〜６μｍ等が挙げられる。二層以上が互いに隣接して配置されている場合は互いに隣接している全てのハードコート層（Ｄ）の合計厚さが上記範囲内であればよい。左記の例示列挙においては後出のものが前出のものよりも好ましい。
【００７６】
ハードコート層（Ｄ）の屈折率は、本発明の光透過性導電性フィルムがタッチパネル用光透過性導電性フィルムとして使用できる限り特に限定されないが、例えば、１．４〜１．７等が挙げられる。
【００７７】
ハードコート層（Ｄ）を配置する方法としては、特に限定されないが、例えば、フィルムに塗布して、熱で硬化する方法、紫外線や電子線などの活性エネルギー線で硬化する方法等が挙げられる。生産性の点で、紫外線により硬化する方法が好ましい。
【００７８】
１．５  その他の層
本発明の光透過性導電性フィルムは、光透過性支持層（Ａ）のアンダーコート層（Ｂ）及び光透過性導電層（Ｃ）が配置されている側の面に、ハードコート層（Ｄ）及び少なくとも１種のその他の層（Ｅ）からなる群より選択される少なくとも１種の層がさらに配置されていてもよい。
【００７９】
その他の層（Ｅ）としては、特に限定されないが、例えば、接着層等が挙げられる。
【００８０】
接着層とは、二層の間に当該二層と互いに隣接して配置され、当該二層間を互いに接着するために配置される層である。接着層としては、特に限定されないが、例えば、タッチパネル用光透過性導電性フィルムにおいて接着層として通常用いられるものを用いることができる。
【００８１】
１．６  本発明の光透過性導電性フィルムの用途
本発明の光透過性導電性フィルムは、静電容量型タッチパネルの製造のために好ましく用いられる。抵抗膜方式タッチパネルの製造のために用いられる光透過性導電性フィルムは一般に表面抵抗率（シート抵抗）が２５０〜１，０００Ω／ｓｑ程度は必要であるとされる。これに対して静電容量型タッチパネルの製造のために用いられる光透過性導電性フィルムは一般に表面抵抗率が低いほうが有利である。本発明の光透過性導電性フィルムは、抵抗率が低減されており、これにより、静電容量型タッチパネルの製造のために好ましく用いられる。静電容量型タッチパネルについて詳細は、２で説明する通りである。
【００８２】
２．本発明の静電容量型タッチパネル
本発明の静電容量型タッチパネルは、本発明の光透過性導電性フィルムを含み、さらに必要に応じてその他の部材を含んでなる。
【００８３】
本発明の静電容量型タッチパネルの具体的な構成例としては、次のような構成が挙げられる。なお、保護層（１）側が操作画面側を、ガラス（３）側が操作画面とは反対側を向くようにして使用される。
（１）保護層
（２）本発明の光透過性導電性フィルム
（３）ガラス
本発明の静電容量型タッチパネルは、特に限定されないが、例えば、保護層（１）、本発明の光透過性導電性フィルム（２）及び（３）ガラス、並びに必要に応じてその他の部材を通常の方法に従って組み合わせることにより製造することができる。
【００８４】
３．  本発明の光透過性導電性フィルムの製造方法
本発明の光透過性導電性フィルムの製造方法は、
（Ａ）光透過性支持層、
（Ｂ）窒素含有官能基を有するシランカップリング剤を含むアンダーコート層及び
（Ｃ）前記アンダーコート層（Ｂ）に隣接する光透過性導電層
を含有する光透過性導電性フィルムであって、
前記光透過性導電層（Ｃ）が、前記光透過性支持層（Ａ）の少なくとも一方の面に、少なくとも前記アンダーコート層（Ｂ）を介して配置されており、
前記アンダーコート層（Ｂ）において、窒素含有官能基含有シランカップリング剤が粒子状に点在している
ことを特徴とする、光透過性導電性フィルムの製造方法であって、
前記アンダーコート層（Ｂ）を、窒素含有官能基含有シランカップリング剤が粒子状に点在するように配置する工程を含む方法である。
【００８５】
本発明の光透過性導電性フィルムの製造方法は、光透過性支持層（Ａ）の一方の面に、アンダーコート層（Ｂ）及び光透過性導電層（Ｃ）に加えて、ハードコート層（Ｄ）及びそれらと異なる少なくとも１種のその他の層（Ｅ）からなる群より選択される少なくとも１種の層をそれぞれ配置する工程をそれぞれ含んでいてもよい。それぞれの層を配置する工程は、それぞれの層について説明した通りである。アンダーコート層（Ｂ）及び光透過性導電層（Ｃ）に加えて、少なくとも１種の他の層を配置する場合は、例えば、光透過性支持層（Ａ）のアンダーコート層（Ｂ）及び光透過性導電層（Ｃ）が配置されている側の面に、下層側から順次配置させてもよいが、配置の順番は特に限定されない。例えば、最初に光透過性支持層（Ａ）ではない層（例えば、光透過性導電層（Ｃ））の一方の面に他の層を配置させてもよい。あるいは、一方で２種以上の層を互いに隣接するように配置させることにより１種の複合層を得てから、又はそれと同時に、他方で同様に２種以上の層を互いに隣接するように配置させることにより１種の複合層を得て、これらの２種の複合層をさらに互いに隣接するように配置させてもよい。
【実施例】
【００８６】
以下に実施例を掲げて本発明をさらに詳しく説明するが、本発明はこれら実施例のみに限定されるものではない。
【００８７】
以下の製法により、それぞれ光透過性導電性フィルムを得た。
１．  実施例１（基材がＰＥＴの場合）
１．１  基材としては１２５μｍのＰＥＴフィルムを用い、このＰＥＴフィルム上に５重量％の濃度に調整したイソシアネート官能性シラン（３−イソシアネートプロピルトリエトキシシラン（信越シリコーン社製、ＫＢＥ−９００７））を６番手のバーコーターで１回コーティングした後、１２０℃、２分で乾燥を行いアンダーコート層とした。アンダーコート層の表面をＡＦＭで解析した結果を図５に示す。また、全光線透過率、ヘーズ、ケイ素付着量を測定した。
【００８８】
さらに、得られた基材に酸化インジウム：９５重量％及び酸化スズ：５重量%からなる焼結体材料をターゲット材として用いて、ＤＣマグネトロンスパッタリング法により、全面を覆う透明導電層を形成した。具体的には、チャンバー内を５×１０−４Ｐａ以下となるまで真空排気した後に、かかるチャンバー内にＡｒガス：９５％及び酸素ガス：５％からなる混合ガスを導入し、チャンバー内圧力を０．２〜０．３Ｐａとしてスパッタリングを実施した。尚、最終的に得られる透明導電層の膜厚が２５ｎｍとなるように、スパッタリングを実施して光透過性導電性フィルムを得た。
これを150度で１時間熱処理した後に、表面抵抗値を測定した。測定結果を表１に示す。
【００８９】
１．２  各種測定は次の通り行った。
１．２．１  表面抵抗の測定
表面抵抗計（ＭＩＴＳＵＢＩＳＨＩ  ＣＨＥＭＩＣＡＬ  ＡＮＡＬＹＴＥＣＨ社製、商品名：Ｌｏｒｅｓｔａ−ＥＰ）を用いて、４端子法により測定した。
【００９０】
１．２．２  全光線透過率の測定
ヘーズメーター（日本電色社製、商品名：ＮＤＨ−２０００）を用いてＪＩＳ−Ｋ−７１０５に基づいて測定を行った。
【００９１】
１．２．３  付着量の測定
走査型蛍光Ｘ線分析装置（ＺＳＸ  Ｐｒｉｍｕｓ  ＩＩＩ＋  株式会社リガク）を用いて単位面積辺りの付着量の測定を行った。
【００９２】
１．２．４  ＡＦＭ測定
ＡＦＭ（島津製作所社製、ＳＰＭ−９７００、又はその同等品）
カンチレバー（ＮＣＨＲ−１０  バネ定数  ４２Ｎ／ｍ）
ダイナミックモード
スキャン範囲１０μｍ×１０μｍ
画素数２５６×２５６
１．２．５  断面解析
粒子状の窒素含有官能基含有シランカップリング剤を観察するために、長軸方向断面の平均粒子高さを、次のようにして測定した。ＡＦＭ観察後、ＸＹ方向に平滑化した画像を用いた。まず、１０×１０μｍ四方において視認可能な１０個の粒子を無作為に選択した。これら粒子についてそれぞれ断面解析を次の通り行った。断面解析は、フィルム主面に対して垂直な方向で観察した場合の粒子の長軸方向の断面について行った。断面解析を行う断面の観察像（解析断面像）は、断面の横方向長さが、粒子の長軸方向長さの３倍以上となるように設定した。このようにして設定された解析断面像の一例を図６に示す（下図；上図は解析断面像の位置を示す）。さらに、解析対象の粒子を解析断面像の中央付近に配置した上で断面解析を行った。解析断面像において、粒子の最大高さ、及び粒子が存在しないと認められる領域の平均高さを断面解析によって求めた。このようにして求めた粒子の最大高さから、粒子が存在しないと認められる領域の平均高さを引いた値を、長軸方向断面の最大粒子高さとした。本実施例では、１０個の粒子の長軸方向断面の粒子高さとして、６．１５、６．１１、７．０、７．５、５．６８、７．２３、８．４８、５．９３、６．０及び７．４２が得られた。これらから上位２個（８．４８及び７．５）並びに下位２個（５．６８及び５．９３）を除いた６個の粒子についての平均値は、６．６５であった。
【００９３】
２．  実施例２
窒素含有官能基含有シランカップリング剤として、３−アミノプロピルトリエトキシシラン(１つの反応性第一級アミノ基と複数の加水分解性エトキシシリル基を有している)（エボニックデグサジャパン社製、Ｄｙｎａｓｙｌａｎ  ＡＭＥＯ）を用いた以外は実施例１と同様にして光透過性導電性フィルムを得た。実施例１と同様にして全光線透過率、表面抵抗値、ヘーズ及びケイ素付着量を測定した。測定結果を表１に示す。
【００９４】
３．比較例１
アンダーコート層を設けない以外は実施例１と同様にして光透過性導電性フィルムを得た。実施例１と同様にして全光線透過率、表面抵抗値、ヘーズ及びケイ素付着量を測定した。測定結果を表１に示す。
【００９５】
４．比較例２
窒素含有官能基含有シランカップリング剤として、３−グリシドキシプロピルトリメトキシシラン (１つのエポキシ基と複数の加水分解性メトキシシリル基を有している)（エボニックデグサジャパン社製、Ｄｙｎａｓｙｌａｎ  Ｇｌｙｍｏ）を用いた以外は実施例１と同様にして光透過性導電性フィルムを得た。実施例１と同様にして全光線透過率、表面抵抗値、ヘーズ及びケイ素付着量を測定した。測定結果を表１に示す。
【００９６】
５．比較例３
窒素含有官能基含有シランカップリング剤として、グリシドキシプロピルトリメトキシシラン(１つのエポキシ基と複数の加水分解性メトキシシリル基を有している)（信越シリコーン社製、ＫＢＭ−４０３）を用いた以外は実施例１と同様にして光透過性導電性フィルムを得た。実施例１と同様にして全光線透過率、表面抵抗値、ヘーズ及びケイ素付着量を測定した。測定結果を表１に示す。
【００９７】
【表１】
2013139099.tif 000015
【図１】
2013139099.tif 000016
【図２】
2013139099.tif 000017
【図３】
2013139099.tif 000018
【図４】
2013139099.tif 000019
【図５】
2013139099.tif 000020
【図６】
2013139099.tif 000021